(57)【要約】  ルテニウム系金属を研磨するためのＣＭＰ用研磨液であって、研磨粒子と、酸成分と、酸化剤と、水と、を含有し、前記酸成分が、無機酸、モノカルボン酸、複数のカルボキシル基を有し且つ水酸基を有さないカルボン酸、及び、これらの塩からなる群より選ばれる少なくとも一種を含み、前記研磨粒子が前記ＣＭＰ用研磨液中において負のゼータ電位を有し、前記ＣＭＰ用研磨液のｐＨが７．０未満である、ＣＭＰ用研磨液。
2014175397.tif 000002
【特許請求の範囲】
【請求項１】
ルテニウム系金属を研磨するためのＣＭＰ用研磨液であって、
研磨粒子と、酸成分と、酸化剤と、水と、を含有し、
前記酸成分が、無機酸、モノカルボン酸、複数のカルボキシル基を有し且つ水酸基を有さないカルボン酸、及び、これらの塩からなる群より選ばれる少なくとも一種を含み、
前記研磨粒子が前記ＣＭＰ用研磨液中において負のゼータ電位を有し、
前記ＣＭＰ用研磨液のｐＨが７．０未満である、ＣＭＰ用研磨液。
【請求項２】
トリアゾール系化合物を更に含有する、請求項１に記載のＣＭＰ用研磨液。
【請求項３】
前記ＣＭＰ用研磨液のｐＨが１．０〜６．０である、請求項１又は２に記載のＣＭＰ用研磨液。
【請求項４】
ルテニウム系金属及び配線金属を有する基体を研磨するためのＣＭＰ用研磨液であって、
研磨粒子と、酸成分と、酸化剤と、水と、を含有し、
前記酸成分が、無機酸、モノカルボン酸、複数のカルボキシル基を有し且つ水酸基を有さないカルボン酸、及び、これらの塩からなる群より選ばれる少なくとも一種を含み、
前記研磨粒子が前記ＣＭＰ用研磨液中において負のゼータ電位を有し、
前記ＣＭＰ用研磨液中においてルテニウム系金属の腐食電位Ａと配線金属の腐食電位Ｂとの差Ａ−Ｂが−５００〜０ｍＶであり、
前記ＣＭＰ用研磨液のｐＨが７．０未満である、ＣＭＰ用研磨液。
【請求項５】
下記一般式（Ｉ）で表される第一の防食剤を更に含有する、請求項４に記載のＣＭＰ用研磨液。
【化１】
2014175397.tif 000012
［式（Ｉ）中、Ｒ１は、水素原子、又は、炭素数１〜３のアルキル基を示す。］
【請求項６】
第二の防食剤を更に含有する、請求項５に記載のＣＭＰ用研磨液。
【請求項７】
前記第二の防食剤がトリアゾール系化合物（但し、前記第一の防食剤を除く）である、請求項６に記載のＣＭＰ用研磨液。
【請求項８】
第四級ホスホニウム塩を更に含有する、請求項４〜７のいずれか一項に記載のＣＭＰ用研磨液。
【請求項９】
前記第四級ホスホニウム塩が、トリアリールホスホニウム塩及びテトラアリールホスホニウム塩からなる群より選ばれる少なくとも一種である、請求項８に記載のＣＭＰ用研磨液。
【請求項１０】
前記第四級ホスホニウム塩が、下記一般式（ＩＩ）で表される化合物である、請求項８又は９に記載のＣＭＰ用研磨液。
【化２】
2014175397.tif 000013
［式（ＩＩ）中、各ベンゼン環は置換基を有していてもよく、Ｒ２は、置換基を有していてもよいアルキル基又はアリール基を示し、Ｘ−は陰イオンを示す。］
【請求項１１】
前記ＣＭＰ用研磨液のｐＨが３．５以上である、請求項４〜１０のいずれか一項に記載のＣＭＰ用研磨液。
【請求項１２】
前記酸成分が、硝酸、リン酸、グリコール酸、乳酸、グリシン、アラニン、サリチル酸、酢酸、プロピオン酸、フマル酸、イタコン酸、マレイン酸及びこれらの塩からなる群より選ばれる少なくとも一種である、請求項１〜１１のいずれか一項に記載のＣＭＰ用研磨液。
【請求項１３】
前記研磨粒子及び前記酸成分を含む第一の液と、前記酸化剤を含む第二の液と、に分けて保管される、請求項１〜１２のいずれか一項に記載のＣＭＰ用研磨液。
【請求項１４】
請求項１〜１３のいずれか一項に記載のＣＭＰ用研磨液を用いて、ルテニウム系金属を有する基体を研磨して、前記ルテニウム系金属の少なくとも一部を除去する工程を備える、研磨方法。
【請求項１５】
前記基体が配線金属を更に有する、請求項１４に記載の研磨方法。
【請求項１６】
前記配線金属が銅系金属である、請求項１５に記載の研磨方法。
【請求項１７】
物理気相成長法以外の形成方法でルテニウム系金属を基体上に形成して、ルテニウム系金属を有する基体を用意する工程を更に備える、請求項１４〜１６のいずれか一項に記載の研磨方法。
【請求項１８】
前記形成方法が、化学気相成長法及び原子層堆積法からなる群より選ばれる少なくとも一種である、請求項１７に記載の研磨方法。
【発明の詳細な説明】
【技術分野】
【０００１】
本発明は、ルテニウム系金属を研磨するためのＣＭＰ用研磨液、及び、これを用いた研磨方法に関する。
【背景技術】
【０００２】
近年、半導体集積回路（ＬＳＩ）の高集積化、高性能化に伴って新たな微細加工技術が開発されている。化学機械研磨（ＣＭＰ：Ｃｈｅｍｉｃａｌ  Ｍｅｃｈａｎｉｃａｌ  Ｐｏｌｉｓｈｉｎｇ。以下「ＣＭＰ」という。）法はその一つであり、ＬＳＩ製造工程、特に多層配線形成工程における層間絶縁材料の平坦化、金属プラグ形成、埋め込み配線形成等において頻繁に利用される技術である。【０００３】
近年、ＬＳＩを高集積化、高性能化するために、ダマシン配線を形成するダマシン法が主に採用されている。図１を用いてダマシン法の一例を説明する。まず、絶縁材料１の表面に溝部（凹部）２を形成する（図１（ａ）、（ｂ））。次に、配線金属３を堆積して溝部２を埋め込む（図１（ｃ））。このとき、図１（ｃ）に示すように、絶縁材料１の凹凸の影響により、配線金属３の表面には凹凸が形成される。最後に、溝部２に埋め込まれた部分以外の配線金属３をＣＭＰにより除去する（図１（ｄ））。【０００４】
前記配線金属（配線部用金属）としては、銅系金属（銅、銅合金等）が用いられることが多い。銅系金属は、絶縁材料中へ拡散することがある。これを防止するため、銅系金属と絶縁材料との間に層状のバリア金属が設けられる。前記バリア金属としては、タンタル系金属及びチタン系金属等が用いられる。しかしながら、これらバリア金属は、銅系金属との密着性が低い。そのため、バリア金属の上に配線部を直接形成するのではなく、銅系金属とバリア金属の密着性を保つため、シード層と呼ばれる銅系金属の薄膜（銅シード層）を設けた後に銅系金属を堆積することが一般的である。すなわち、図２に示すように、表面に凹部を有する絶縁材料１と、絶縁材料１の表面形状に追従するように絶縁材料１の上に設けられたバリア金属４と、バリア金属４の形状に追従するようにバリア金属４の上に設けられたシード層５と、凹部を埋込み且つ表面全体を被覆するようにシード層５の上に設けられた配線金属３と、を有する基板（基体）が用いられる。【０００５】
バリア金属４及びシード層５の形成には、物理気相成長法（Ｐｈｙｓｉｃａｌ  Ｖａｐｏｒ  Ｄｅｐｏｓｉｔｉｏｎ。以下「ＰＶＤ法」という。）が用いられる場合がある。しかしながら、ＰＶＤ法では、図３（ａ）に示すように、絶縁材料１に形成された溝部（凹部）の開口部近傍において、ＰＶＤ法によって溝部の内壁面に形成された金属（バリア金属又はシード層）６の厚みが部分的に厚くなる傾向がある。この場合、配線の微細化が進むにつれ、図３（ｂ）に示すように、溝部の内壁面に設けられた金属同士が接触することにより空孔（ボイド）７の発生が顕著になる。【０００６】
この問題の解決手段として、銅系金属との密着性に優れるルテニウム系金属を用いる手法が検討されている。すなわち、ルテニウム系金属を銅系金属に替わるシード層として用いる手法、又は、銅系金属を用いたシード層とバリア金属との間にルテニウム系金属を設ける手法が提案されている。ルテニウム系金属は、化学気相成長法（Ｃｈｅｍｉｃａｌ  Ｖａｐｏｒ  Ｄｅｐｏｓｉｔｉｏｎ。以下「ＣＶＤ法」という。）又は原子層堆積法（Ａｔｏｍｉｃ  Ｌａｙｅｒ  Ｄｅｐｏｓｉｔｉｏｎ。以下「ＡＬＤ法」という。）により形成できる。ＣＶＤ法又はＡＬＤ法では、空孔の発生を抑制しやすく、微細配線の形成に対応可能である。【０００７】
ルテニウム系金属を用いる場合、ダマシン配線を形成する過程においてＣＭＰによってルテニウム系金属の一部が除去される必要がある。これに対し、貴金属を研磨する方法がいくつか提案されている。例えば、研磨粒子と、ジケトン、複素環化合物、尿素化合物及び両イオン性化合物からなる群より選ばれる少なくとも一種の添加剤と、を含む研磨液を用いて、プラチナ、イリジウム、ルテニウム、レニウム、ロジウム、パラジウム、銀、オスミウム、金等の貴金属を研磨する方法が提案されている（例えば、下記特許文献１参照）。また、研磨材と、液体キャリヤと、スルホン酸化合物又はその塩とを含む化学機械的研磨系を用いて貴金属を研磨する方法が提案されている（例えば、下記特許文献２参照）。
【先行技術文献】
【特許文献】
【０００８】
【特許文献１】米国特許第６５２７６２２号
【特許文献２】特表２００６−５１９４９０号公報
【発明の概要】
【発明が解決しようとする課題】
【０００９】
しかしながら、ルテニウム系金属を研磨するためのＣＭＰ用研磨液は、充分検討されてきたとはいえない。このため、ルテニウム系金属のＣＭＰの評価法も確立しているとはいえない。これまで行われてきたルテニウム系金属のＣＭＰの評価では、ＰＶＤ法によってルテニウム系金属を形成した基板が使用されてきた。しかしながら、本発明者は、ルテニウム系金属の形成方法の違いによって、ルテニウム系金属の状態が異なるため、研磨挙動が異なることを見いだした。すなわち、ＣＶＤ法又はＡＬＤ法で形成したルテニウム系金属は、ＰＶＤ法で形成したルテニウム系金属と比較し、研磨による除去が極端に難しく、本発明者は、同一の条件における研磨において研磨速度が数倍以上異なることを見いだした。【００１０】
前記のように、ダマシン工程において微細配線を形成するためにルテニウム系金属を用いる場合、ＰＶＤ法以外（例えばＣＶＤ法又はＡＬＤ法）の方法でルテニウム系金属を形成する必要がある。しかしながら、従来の研磨液では、ＰＶＤ法以外の方法で形成されたルテニウム系金属の研磨において優れた研磨速度を達成できない。【００１１】
このため、ＰＶＤ法以外の方法（例えばＣＶＤ法又はＡＬＤ法）で形成したルテニウム系金属に対しても、実用上問題のない研磨速度を発現し得る研磨液が望まれている。【００１２】
本発明は、従来のＣＭＰ用研磨液を用いた場合と比較してルテニウム系金属の研磨速度を向上させることができるＣＭＰ用研磨液、及び、これを用いた研磨方法を提供する。
【課題を解決するための手段】
【００１３】
本発明者は、鋭意検討した結果、ＣＭＰ用研磨液中において負のゼータ電位を有する研磨粒子と、特定の酸成分と、酸化剤と、水とを含有し、且つ、ｐＨが７．０未満であるＣＭＰ用研磨液を用いることにより、従来のＣＭＰ用研磨液を用いた場合と比較してルテニウム系金属の研磨速度を向上させることができることを見いだし、本発明を完成させるに至った。【００１４】
すなわち、本発明に係るＣＭＰ用研磨液の第一実施形態は、ルテニウム系金属を研磨するためのＣＭＰ用研磨液であって、研磨粒子と、酸成分と、酸化剤と、水と、を含有し、酸成分が、無機酸、モノカルボン酸、複数のカルボキシル基を有し且つ水酸基を有さないカルボン酸、及び、これらの塩からなる群より選ばれる少なくとも一種を含み、研磨粒子がＣＭＰ用研磨液中において負のゼータ電位を有し、ＣＭＰ用研磨液のｐＨが７．０未満である。【００１５】
第一実施形態に係るＣＭＰ用研磨液によれば、従来のＣＭＰ用研磨液を用いた場合と比較してルテニウム系金属の研磨速度を向上させることができる。このような効果が得られる理由は、以下のとおりであると推測される。すなわち、第一実施形態に係るＣＭＰ用研磨液を用いたルテニウム系金属のＣＭＰでは、酸成分がルテニウム系金属と反応してルテニウム錯体が生成し、ｐＨが７．０未満であるＣＭＰ用研磨液中において負のゼータ電位を有する研磨粒子とルテニウム系金属とが静電的に吸引しあうことでルテニウム系金属を高速に研磨できると推測される。例えば、第一実施形態に係るＣＭＰ用研磨液によれば、ＰＶＤ法以外の方法（例えばＣＶＤ法又はＡＬＤ法）で形成したルテニウム系金属の研磨速度を従来のＣＭＰ用研磨液を用いた場合と比較して向上させることができる。また、第一実施形態に係るＣＭＰ用研磨液によれば、ＰＶＤ法で形成したルテニウム系金属を優れた研磨速度で研磨することもできる。【００１６】
第一実施形態に係るＣＭＰ用研磨液は、トリアゾール系化合物を更に含有していてもよい。これにより、ルテニウム系金属の研磨速度を更に向上させることができる。【００１７】
第一実施形態に係るＣＭＰ用研磨液のｐＨは、１．０〜６．０であることが好ましい。これにより、ルテニウム系金属の研磨速度を更に向上させることができる。【００１８】
また、本発明者は下記の知見を更に見いだした。ダマシン法においてルテニウム系金属を用いる場合、ルテニウム系金属を研磨して除去する工程において配線金属がＣＭＰ用研磨液にさらされることになる。このとき、ＣＭＰ用研磨液が酸化剤を含有する場合、及び／又は、ＣＭＰ用研磨液のｐＨが低い場合がある。これらの場合、ＣＭＰ用研磨液中におけるルテニウム系金属と配線金属との標準酸化還元電位の差に起因して、ＣＭＰ用研磨液中において配線金属はルテニウム系金属によりガルバニックアタック（界面浸食等）を受ける。このようなガルバニックアタックが生じることにより、配線金属がエッチング（以下、場合により「ガルバニック腐食」という。）されるため、回路性能が低下する。このようにガルバニック腐食は回路性能の劣化をもたらすため、ガルバニック腐食を可能な限り抑制することが好ましい。【００１９】
ガルバニック腐食に関して、電気的に接触している２つの異なる金属は、それらが電解質と接触している場合（例えば、電解質中に浸漬されている場合）にガルバニ電池を形成する。ガルバニ電池では、アノードを構成する第一の金属は、カソードを構成する第二の金属が存在しない場合よりも速い速度で腐食する。これに対し、カソードを構成する第二の金属は、アノードを構成する第一の金属が存在しない場合よりも遅い速度で腐食する。腐食プロセスの推進力は、２つの金属間の電位差であり、具体的には、特定の電解質中の２つの金属の開路電位（開回路電位。腐食電位。）の差である。２つの金属が電解質と接触してガルバニ電池を構成している場合、２つの金属の電位差によりガルバニ電流が生じることが知られている。ガルバニ電流の大きさは、アノードを構成する金属（例えば、銅系金属等の配線金属）が受ける腐食速度に直接的に関係している。【００２０】
これに対し、本発明者は、ルテニウム系金属及び配線金属を有する基体の研磨に際して、ＣＭＰ用研磨液中において配線金属に対するルテニウム系金属の開路電位差（開回路電位差。腐食電位差。）が−５００〜０ｍＶであると、ルテニウム系金属とのガルバニ結合に起因する配線金属の腐食速度が低減され、ＣＭＰ用研磨液による配線金属のガルバニック腐食が抑制されることを見いだした。【００２１】
さらに、本発明者は、前記考察に基づいて鋭意検討した結果、ＣＭＰ用研磨液中において負のゼータ電位を有する研磨粒子と、特定の酸成分と、酸化剤と、を含有するＣＭＰ用研磨液中において、ルテニウム系金属の腐食電位Ａと配線金属との腐食電位Ｂとの差Ａ−Ｂが小さいと、ルテニウム系金属を高速で研磨できると共に配線金属のガルバニック腐食を抑制できることを見いだした。【００２２】
すなわち、本発明に係るＣＭＰ用研磨液の第二実施形態は、ルテニウム系金属及び配線金属を有する基体を研磨するためのＣＭＰ用研磨液であって、研磨粒子と、酸成分と、酸化剤と、水と、を含有し、酸成分が、無機酸、モノカルボン酸、複数のカルボキシル基を有し且つ水酸基を有さないカルボン酸、及び、これらの塩からなる群より選ばれる少なくとも一種を含み、研磨粒子がＣＭＰ用研磨液中において負のゼータ電位を有し、ＣＭＰ用研磨液中においてルテニウム系金属の腐食電位Ａと配線金属の腐食電位Ｂとの差Ａ−Ｂが−５００〜０ｍＶであり、ＣＭＰ用研磨液のｐＨが７．０未満である。【００２３】
第二実施形態に係るＣＭＰ用研磨液によれば、従来のＣＭＰ用研磨液を用いた場合と比較して、ルテニウム系金属の研磨速度を向上させることができると共に配線金属のガルバニック腐食を抑制できる。【００２４】
第二実施形態に係るＣＭＰ用研磨液は、下記一般式（Ｉ）で表される第一の防食剤を更に含有することが好ましい。これにより、ルテニウム系金属の研磨速度を向上させやすくなると共に配線金属のガルバニック腐食を抑制しやすくなる。
【化１】
2014175397.tif 000003
［式（Ｉ）中、Ｒ１は、水素原子、又は、炭素数１〜３のアルキル基を示す。］【００２５】
第二実施形態に係るＣＭＰ用研磨液は、第二の防食剤を更に含有することが好ましい。これにより、ルテニウム系金属の研磨速度を更に向上させることができると共に配線金属のガルバニック腐食をより効果的に抑制できる。同様の観点から、第二の防食剤は、トリアゾール系化合物（但し、前記第一の防食剤を除く。）であることがより好ましい。【００２６】
第二実施形態に係るＣＭＰ用研磨液は、第四級ホスホニウム塩を更に含有することが好ましい。これにより、ルテニウム系金属の研磨速度を向上させやすくなる。【００２７】
前記第四級ホスホニウム塩は、トリアリールホスホニウム塩及びテトラアリールホスホニウム塩からなる群より選ばれる少なくとも一種であることが好ましい。これにより、ルテニウム系金属の研磨速度を更に向上させやすくなる。【００２８】
前記第四級ホスホニウム塩は、下記一般式（ＩＩ）で表される化合物であることが好ましい。これにより、ルテニウム系金属の研磨速度を更に向上させやすくなる。
【化２】
2014175397.tif 000004
［式（ＩＩ）中、各ベンゼン環は置換基を有していてもよく、Ｒ２は、置換基を有していてもよいアルキル基又はアリール基を表し、Ｘ−は陰イオンを示す。］【００２９】
第二実施形態に係るＣＭＰ用研磨液のｐＨは、３．５以上であることが好ましい。これにより、配線金属のガルバニック腐食を更に抑制できる。【００３０】
前記酸成分は、硝酸、リン酸、グリコール酸、乳酸、グリシン、アラニン、サリチル酸、酢酸、プロピオン酸、フマル酸、イタコン酸、マレイン酸及びこれらの塩からなる群より選ばれる少なくとも一種であることが好ましい。これにより、実用的な研磨速度を維持しやすくなる。【００３１】
本発明に係るＣＭＰ用研磨液は、当該ＣＭＰ用研磨液の構成成分を複数の液に分けて貯蔵、運搬及び使用できる。具体的には、本発明に係るＣＭＰ用研磨液は、前記研磨粒子及び前記酸成分を含む第一の液と、前記酸化剤を含む第二の液と、に分けて保管されてもよい。これにより、貯蔵中に酸化剤が分解することを抑制可能であり、安定した研磨特性が得られる。【００３２】
本発明に係る研磨方法は、前記ＣＭＰ用研磨液を用いて、ルテニウム系金属を有する基体を研磨して、前記ルテニウム系金属の少なくとも一部を除去する工程を備える。このような研磨方法によれば、従来のＣＭＰ用研磨液を用いた場合と比較してルテニウム系金属の研磨速度を向上させることができる。例えば、本発明に係る研磨方法によれば、ＰＶＤ法以外の方法（例えばＣＶＤ法又はＡＬＤ法）で形成したルテニウム系金属の研磨速度を従来のＣＭＰ用研磨液を用いた場合と比較して向上させることができる。また、本発明に係る研磨方法によれば、ＰＶＤ法で形成したルテニウム系金属を優れた研磨速度で研磨することもできる。【００３３】
前記基体は、配線金属を更に有していてもよい。配線金属は、銅系金属であることが好ましい。このような研磨方法によれば、前記ＣＭＰ用研磨液の特性を充分に活かすことが可能であり、ルテニウム系金属の研磨速度を向上させることができる。特に、第二実施形態に係るＣＭＰ用研磨液においては、ルテニウム系金属の研磨速度を向上させることができると共に銅系金属のガルバニック腐食を抑制できる。【００３４】
本発明に係る研磨方法は、ＰＶＤ法以外の形成方法でルテニウム系金属を基体上に形成して、ルテニウム系金属を有する基体を用意する工程を更に備えていてもよい。前記形成方法は、ＣＶＤ法及びＡＬＤ法からなる群より選ばれる少なくとも一種であってもよい。
【発明の効果】
【００３５】
本発明によれば、従来のＣＭＰ用研磨液を用いた場合と比較して、少なくともルテニウム系金属の研磨速度を向上させることができる。例えば、本発明によれば、ＰＶＤ法以外の方法（例えばＣＶＤ法又はＡＬＤ法）で形成したルテニウム系金属の研磨速度を従来のＣＭＰ用研磨液を用いた場合と比較して向上させることができる。また、本発明によれば、ＰＶＤ法で形成したルテニウム系金属を優れた研磨速度で研磨することもできる。本発明によれば、ルテニウム系金属を有する基体の研磨への前記ＣＭＰ用研磨液の応用（使用）を提供できる。【００３６】
また、本発明の一実施形態によれば、従来のＣＭＰ用研磨液を用いた場合と比較して、少なくともルテニウム系金属の研磨速度を向上させることができると共に配線金属のガルバニック腐食を抑制できるＣＭＰ用研磨液、及び、これを用いた研磨方法を提供することもできる。本発明によれば、ルテニウム系金属及び配線金属を有する基体の研磨への前記ＣＭＰ用研磨液の応用（使用）を提供できる。
【図面の簡単な説明】
【００３７】
【図１】図１は、ダマシン配線を形成するダマシン法を示す断面模式図である。
【図２】図２は、銅系金属及びバリア金属の間にシード層が設けられている基板を示す断面模式図である。
【図３】図３は、ＰＶＤ法により形成された金属の状態を示す断面模式図である。
【図４】図４は、銅シード層に代えてルテニウム系金属が設けられている基板を示す断面模式図である。
【図５】図５は、銅シード層及びバリア金属の間にルテニウム系金属が設けられている基板を示す断面模式図である。
【図６】図６は、ＣＭＰ用研磨液を用いて基体を研磨する工程を示す断面模式図である。
【発明を実施するための形態】
【００３８】
以下、本発明の実施形態について詳細に説明する。なお、本明細書において、「〜」を用いて示された数値範囲は、「〜」の前後に記載される数値をそれぞれ最小値及び最大値として含む範囲を示す。また、組成物中の各成分の含有量は、組成物中に各成分に該当する物質が複数存在する場合、特に断らない限り、組成物中に存在する当該複数の物質の合計量を意味する。「本実施形態」との語句には、第一実施形態及び第二実施形態が包含される。
【００３９】
＜ＣＭＰ用研磨液＞
第一実施形態に係るＣＭＰ用研磨液は、ルテニウム系金属を研磨するためのＣＭＰ用研磨液である。第一実施形態に係るＣＭＰ用研磨液は、（ａ）ＣＭＰ用研磨液中において負のゼータ電位を有する研磨粒子（砥粒）と、（ｂ）無機酸、モノカルボン酸、複数のカルボキシル基を有し且つ水酸基を有さないカルボン酸、及び、これらの塩からなる群より選ばれる少なくとも一種を含む酸成分と、（ｃ）酸化剤と、（ｄ）水と、を含有し、ＣＭＰ用研磨液のｐＨが７．０未満であることを特徴とする。
【００４０】
第二実施形態に係るＣＭＰ用研磨液は、ルテニウム系金属及び配線金属を有する基体を研磨するためのＣＭＰ用研磨液である。第二実施形態に係るＣＭＰ用研磨液は、（ａ）ＣＭＰ用研磨液中において負のゼータ電位を有する研磨粒子（砥粒）と、（ｂ）無機酸、モノカルボン酸、複数のカルボキシル基を有し且つ水酸基を有さないカルボン酸、及び、これらの塩からなる群より選ばれる少なくとも一種を含む酸成分と、（ｃ）酸化剤と、（ｄ）水と、を含有する。第二実施形態に係るＣＭＰ用研磨液中においてルテニウム系金属の腐食電位Ａと配線金属との腐食電位Ｂとの差Ａ−Ｂは−５００〜０ｍＶである。第二実施形態に係るＣＭＰ用研磨液のｐＨは７．０未満である。
【００４１】
以下、ＣＭＰ用研磨液の構成成分等について説明する。
【００４２】
（研磨粒子）
一般に、研磨粒子は所定の硬度を有するため、その硬度に起因する機械的作用が研磨の進行に寄与する。本実施形態に係るＣＭＰ用研磨液において使用される研磨粒子は、ｐＨが７．０未満であるＣＭＰ用研磨液中において負（マイナス）のゼータ電位を有している（すなわち、ゼータ電位が０ｍＶより小さい）。これにより、ルテニウム系金属の研磨速度が向上する。この理由は明確ではないが、研磨粒子が負のゼータ電位を有することで、研磨粒子とルテニウム系金属とが静電的に吸引しあう相互作用が発現し、ルテニウム系金属の研磨速度が向上すると考えられる。
【００４３】
このような効果を更に顕著に得る観点から、前記ゼータ電位は、−２ｍＶ以下が好ましく、−５ｍＶ以下がより好ましく、−１０ｍＶ以下が更に好ましく、−１５ｍＶ以下が特に好ましく、−２０ｍＶ以下が極めて好ましい。研磨粒子同士が反発しあうことにより研磨粒子の凝集が抑制される観点からも、このようにゼータ電位の絶対値が大きい（すなわち、０ｍＶから離れる）ことが好ましい。
【００４４】
ゼータ電位は、例えば、ベックマンコールター社製の製品名：ＤＥＬＳＡ  ＮＡＮＯ  Ｃで測定できる。ゼータ電位（ζ［ｍＶ］）は、下記の手順により測定できる。まず、ゼータ電位測定装置において測定サンプルの散乱強度が１．０×１０４〜５．０×１０４ｃｐｓ（ここで「ｃｐｓ」とはｃｏｕｎｔｓ  ｐｅｒ  ｓｅｃｏｎｄ、すなわちカウント毎秒を意味し、粒子の計数の単位である）となるようにＣＭＰ用研磨液を純水で希釈してサンプルを得る。そして、サンプルをゼータ電位測定用セルに入れてゼータ電位を測定する。散乱強度を前記範囲に調整するためには、例えば、研磨粒子の含有量が１．７〜１．８質量％となるようにＣＭＰ用研磨液を希釈する。
【００４５】
研磨粒子としては、ＣＭＰ用研磨液中において表面の電位（ゼータ電位）が負であれば特に制限はないが、シリカ、アルミナ、ジルコニア、セリア、チタニア、ゲルマニア及びこれらの変性物からなる群より選ばれる少なくとも一種が好ましい。
【００４６】
前記研磨粒子の中でも、ＣＭＰ用研磨液中での分散安定性が良く、ＣＭＰにより発生する研磨傷（スクラッチ）の発生数が少ない観点から、シリカ及びアルミナが好ましく、コロイダルシリカ及びコロイダルアルミナがより好ましく、コロイダルシリカが更に好ましい。
【００４７】
なお、前記ゼータ電位は、後述するＣＭＰ用研磨液のｐＨによって変化し得る。このため、研磨粒子がＣＭＰ用研磨液中において正のゼータ電位を示す場合は、例えば、研磨粒子の表面を改質する等の公知の方法を適用することにより研磨粒子のゼータ電位を負に調整できる。このような研磨粒子としては、シリカ、アルミナ、ジルコニア、セリア、チタニア、ゲルマニア等の研磨粒子の表面をスルホ基又はアルミン酸により修飾した変性物等が挙げられる。
【００４８】
研磨粒子の平均粒径の上限は、ＣＭＰ用研磨液中での分散安定性が良く、ＣＭＰにより発生する研磨傷の発生数が少ない観点から、２００ｎｍ以下が好ましく、１００ｎｍ以下がより好ましく、８０ｎｍ以下が更に好ましい。研磨粒子の平均粒径の下限は、特に制限はないが、１ｎｍ以上が好ましい。また、研磨粒子の平均粒径の下限は、ルテニウム系金属の研磨速度が向上しやすい観点から、１０ｎｍ以上がより好ましく、２０ｎｍ以上が更に好ましく、３０ｎｍ以上が特に好ましく、４０ｎｍ以上が極めて好ましい。
【００４９】
研磨粒子の「平均粒径」とは、研磨粒子の平均二次粒子径を意味する。前記平均粒径は、ＣＭＰ用研磨液を動的光散乱式粒度分布計（例えば、ＣＯＵＬＴＥＲ  Ｅｌｅｃｔｒｏｎｉｃｓ社製の製品名：ＣＯＵＬＴＥＲ  Ｎ４  ＳＤ）で測定したＤ５０の値（体積分布のメジアン径、累積中央値）をいう。
【００５０】
具体的には、平均粒径は下記の手順により測定できる。まず、ＣＭＰ用研磨液を１００μＬ（Ｌはリットルを表す。以下同じ。）程度量り取り、研磨粒子の含有量が０．０５質量％前後（測定時透過率（Ｈ）が６０〜７０％である含有量）になるようにイオン交換水で希釈して希釈液を得る。そして、希釈液を動的光散乱式粒度分布計の試料槽に投入し、Ｄ５０として表示される値を読み取ることにより、平均粒径を測ることができる。
【００５１】
研磨粒子の含有量は、ルテニウム系金属の良好な研磨速度が得られやすい観点から、ＣＭＰ用研磨液の全質量基準で、１．０質量％以上が好ましく、５．０質量％以上がより好ましく、１０．０質量％以上が更に好ましい。研磨粒子の含有量は、研磨傷の発生が抑制されやすい観点から、ＣＭＰ用研磨液の全質量基準で、５０．０質量％以下が好ましく、３０．０質量％以下がより好ましく、２０．０質量％以下が更に好ましい。
【００５２】
（酸成分）
本実施形態に係るＣＭＰ用研磨液は、ルテニウム系金属の研磨速度を向上させる目的で、無機酸成分（無機酸、無機酸塩等）及び有機酸成分（有機酸、有機酸塩等）からなる群より選ばれる少なくとも一種を含む酸成分を含有し、具体的には、無機酸、モノカルボン酸（一つのカルボキシル基を有するカルボン酸）、複数のカルボキシル基を有し且つ水酸基を有さないカルボン酸、及び、これらの塩からなる群より選ばれる少なくとも一種を含む酸成分を含有する。前記特定の酸成分がルテニウム系金属と反応し錯体を形成することで、ルテニウム系金属に対する高い研磨速度が得られると考えられる。研磨対象の基体がルテニウム系金属以外のバリア金属及び配線金属等を有する場合、前記特定の酸成分は、これらの金属の研磨速度を高めることもできる。
【００５３】
無機酸成分としては、硝酸、リン酸、塩酸、硫酸、クロム酸及びこれらの塩が挙げられる。無機酸成分としては、実用的な研磨速度を維持しやすい観点から、硝酸、リン酸及びこれらの塩からなる群より選ばれる少なくとも一種が好ましく、硝酸、リン酸及びリン酸塩がより好ましく、硝酸及びリン酸が更に好ましく、リン酸が特に好ましい。無機酸塩としては、アンモニウム塩等が挙げられる。アンモニウム塩としては、硝酸アンモニウム、リン酸アンモニウム、塩化アンモニウム、硫酸アンモニウム等が挙げられる。
【００５４】
有機酸成分としては、モノカルボン酸、複数のカルボキシル基を有し且つ水酸基を有さないカルボン酸、及び、これらの塩のいずれかに該当する化合物であればよく、ヒドロキシ酸、カルボン酸（モノカルボン酸、ジカルボン酸等）、アミノ酸、ピラン化合物、ケトン化合物等のいずれであってもよい。有機酸成分としては、実用的な研磨速度を維持しやすい観点から、ヒドロキシ酸、モノカルボン酸及びジカルボン酸からなる群より選ばれる少なくとも一種が好ましく、ヒドロキシ酸がより好ましい。また、有機酸成分としては、飽和カルボン酸、不飽和カルボン酸、芳香族カルボン酸等のいずれであってもよい。
【００５５】
モノカルボン酸としては、グリコール酸、乳酸、グリシン、アラニン、サリチル酸、ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリセリン酸等が挙げられる。複数のカルボキシル基を有し且つ水酸基を有さないカルボン酸としては、フマル酸、イタコン酸、マレイン酸、シュウ酸、マロン酸、コハク酸、グルタル酸、アジピン酸、ピメリン酸、フタル酸等が挙げられる。有機酸塩としては、アンモニウム塩等が挙げられる。アンモニウム塩としては、酢酸アンモニウム等が挙げられる。
【００５６】
有機酸成分としては、実用的な研磨速度を維持しやすい観点から、グリコール酸、乳酸、グリシン、アラニン、サリチル酸、酢酸、プロピオン酸、フマル酸、イタコン酸、マレイン酸及びこれらの塩からなる群より選ばれる少なくとも一種が好ましく、グリコール酸、乳酸及びサリチル酸からなる群より選ばれる少なくとも一種のヒドロキシ酸がより好ましい。
【００５７】
酸成分としては、実用的な研磨速度を維持しやすい観点から、硝酸、リン酸、グリコール酸、乳酸、グリシン、アラニン、サリチル酸、酢酸、プロピオン酸、フマル酸、イタコン酸、マレイン酸及びこれらの塩からなる群より選ばれる少なくとも一種であることが好ましい。
【００５８】
酸成分は、一種類単独で使用してもよく、二種類以上を併用してもよい。
【００５９】
第一実施形態において、酸成分の含有量は、ルテニウム系金属の研磨速度が向上しやすい観点から、ＣＭＰ用研磨液の全質量基準で、０．０１質量％以上が好ましく、０．５質量％以上がより好ましく、１．０質量％以上が更に好ましく、１．５質量％以上が特に好ましい。同様の観点、及び、研磨液の安定性に優れる観点から、第一実施形態において、酸成分の含有量は、ＣＭＰ用研磨液の全質量基準で、２０．０質量％以下が好ましく、３．０質量％以下がより好ましく、２．０質量％以下が更に好ましい。
【００６０】
第二実施形態において、酸成分の含有量は、ルテニウム系金属の研磨速度が向上しやすい観点から、ＣＭＰ用研磨液の全質量基準で、０．０１質量％以上が好ましく、０．１質量％以上がより好ましく、０．２質量％以上が更に好ましく、０．３質量％以上が特に好ましい。同様の観点、及び、研磨液の安定性に優れる観点から、第二実施形態において、酸成分の含有量は、ＣＭＰ用研磨液の全質量基準で、１．０質量％以下が好ましく、０．７質量％以下がより好ましく、０．５質量％以下が更に好ましい。
【００６１】
（酸化剤）
本実施形態に係るＣＭＰ用研磨液は、金属の酸化剤（以下、単に「酸化剤」という）を含有する。酸化剤としては、前記酸成分に該当する化合物を除く。
【００６２】
酸化剤としては、特に制限はないが、過酸化水素、次亜塩素酸、オゾン水、過ヨウ素酸、過ヨウ素酸塩、ヨウ素酸塩、臭素酸塩、過硫酸塩、硝酸セリウム塩等が挙げられる。酸性溶液中において、ルテニウム系金属のルテニウム部分が三価に酸化することにより、ルテニウム系金属の研磨速度が更に向上する観点から、酸化剤としては、過酸化水素が好ましい。過酸化水素は過酸化水素水として用いてもよい。過ヨウ素酸塩、ヨウ素酸塩、臭素酸塩、過硫酸塩、硝酸セリウム塩等の塩としては、アンモニウム塩等が挙げられる。酸化剤は、一種類単独で使用してもよく、二種類以上を併用してもよい。
【００６３】
酸化剤の含有量は、ルテニウム系金属の研磨速度が更に向上する観点から、ＣＭＰ用研磨液の全質量基準で、０．００１質量％以上が好ましく、０．００５質量％以上がより好ましく、０．０１質量％以上が更に好ましく、０．０２質量％以上が特に好ましく、０．０３質量％以上が極めて好ましい。酸化剤の含有量は、研磨後の表面に荒れが生じにくい観点から、ＣＭＰ用研磨液の全質量基準で、５０．０質量％以下が好ましく、５．０質量％以下がより好ましく、１．０質量％以下が更に好ましく、０．５質量％以下が特に好ましく、０．１質量％以下が極めて好ましい。なお、過酸化水素水のように、一般に水溶液として入手できる酸化剤は、当該水溶液中に含まれる酸化剤の含有量がＣＭＰ用研磨液において前記範囲になるように調整できる。
【００６４】
（トリアゾール系化合物）
第一実施形態に係るＣＭＰ用研磨液は、ルテニウム系金属の研磨速度が更に向上する目的で、トリアゾール系化合物を更に含有できる。かかる効果が奏される要因は必ずしも明らかではないが、ＣＭＰ用研磨液がトリアゾール系化合物を含有することで、トリアゾール系化合物中の窒素原子（Ｎ原子）がルテニウム系金属に配位して脆弱な反応層が形成されることで、ルテニウム系金属の研磨速度が更に向上すると推測される。また、トリアゾール系化合物は配線金属のエッチングを抑制する効果もある。トリアゾール系化合物としては、防食剤又は保護膜形成剤として公知の化合物を特に制限なく使用できる。
【００６５】
トリアゾール系化合物としては、特に制限はないが、１，２，３−トリアゾ−ル、１，２，４−トリアゾール、３−アミノ−１Ｈ−１，２，４−トリアゾール、１−ヒドロキシベンゾトリアゾ−ル、１−ヒドロキシプロピルベンゾトリアゾ−ル、２，３−ジカルボキシプロピルベンゾトリアゾール、４−ヒドロキシベンゾトリアゾール、４−カルボキシル（−１Ｈ−）ベンゾトリアゾール、４−カルボキシル（−１Ｈ−）ベンゾトリアゾールメチルエステル、４−カルボキシル（−１Ｈ−）ベンゾトリアゾールブチルエステル、４−カルボキシル（−１Ｈ−）ベンゾトリアゾールオクチルエステル、５−ヘキシルベンゾトリアゾール、［１，２，３−ベンゾトリアゾリル−１−メチル］［１，２，４−トリアゾリル−１−メチル］［２−エチルヘキシル］アミン、ベンゾトリアゾール、５−メチル（−１Ｈ−）ベンゾトリアゾール（別名：トリルトリアゾール）、５−エチル（−１Ｈ−）ベンゾトリアゾール、５−プロピル（−１Ｈ−）ベンゾトリアゾール、ナフトトリアゾール、ビス［（１−ベンゾトリアゾリル）メチル］ホスホン酸等の骨格を有する化合物などが挙げられる。トリアゾール系化合物は、一種類単独で使用してもよく、二種類以上を併用してもよい。
【００６６】
トリアゾール系化合物としては、下記一般式（Ｉ）で表される化合物が好ましい。これにより、ルテニウム系金属の研磨速度が更に向上する。かかる効果が奏される要因は必ずしも明らかではないが、一般式（Ｉ）で表される化合物はトリアゾール系化合物の中でもルテニウム系金属に配位しやすいため、ルテニウム系金属の研磨速度を向上させることができると推測される。一般式（Ｉ）で表される化合物としては、ベンゾトリアゾール、５−メチル（−１Ｈ−）ベンゾトリアゾール、５−エチル（−１Ｈ−）ベンゾトリアゾール、５−プロピル（−１Ｈ−）ベンゾトリアゾール等が挙げられる。
【化３】
2014175397.tif 000005
［式（Ｉ）中、Ｒ１は、水素原子、又は、炭素数１〜３のアルキル基を示す。］
【００６７】
また、トリアゾール系化合物としては、ルテニウム系金属の研磨速度が更に向上する観点から、１，２，４−トリアゾールが好ましい。一般式（Ｉ）で表される化合物と１，２，４−トリアゾールとを併用することにより、ルテニウム系金属の研磨速度が更に向上する。すなわち、第一実施形態に係るＣＭＰ用研磨液では、一般式（Ｉ）で表される化合物と１，２，４−トリアゾールとを併用することが好ましい。かかる効果が奏される要因は必ずしも明らかではないが、１，２，４−トリアゾールはトリアゾール系化合物の中でもルテニウム系金属に配位しやすく、水に溶解しやすい化合物であるため、一般式（Ｉ）で表される化合物と１，２，４−トリアゾールとを併用した場合、これらの化合物を一種類単独で用いる場合よりもルテニウム系金属の錯体を形成しやすくなり、ルテニウム系金属の研磨速度を向上させることができると推測される。特に、１，２，４−トリアゾール及び５−メチル（−１Ｈ−）ベンゾトリアゾールを併用することにより、トリアゾール系化合物を一種類単独で用いる場合よりもルテニウム系金属の研磨速度を更に向上させることができる。
【００６８】
一般式（Ｉ）で表される化合物の含有量は、ルテニウム系金属の研磨速度を向上させやすくする観点から、ＣＭＰ用研磨液の全質量基準で、０．００１質量％以上が好ましく、０．０１質量％以上がより好ましく、０．１質量％以上が更に好ましく、０．２質量％以上が特に好ましく、０．３質量％以上が極めて好ましい。また、同様の観点で、一般式（Ｉ）で表される化合物の含有量は、ＣＭＰ用研磨液の全質量基準で、１０．０質量％以下が好ましく、５．０質量％以下がより好ましく、２．０質量％以下が更に好ましく、１．０質量％以下が特に好ましい。
【００６９】
トリアゾール系化合物の含有量は、ルテニウム系金属の研磨速度を向上させやすくする観点から、ＣＭＰ用研磨液の全質量基準で、０．００１質量％以上が好ましく、０．０１質量％以上がより好ましく、０．１質量％以上が更に好ましい。トリアゾール系化合物の含有量は、ルテニウム系金属の研磨速度が低下することが抑制されやすくなる観点から、ＣＭＰ用研磨液の全質量基準で、３０．０質量％以下が好ましく、１０．０質量％以下がより好ましく、５．０質量％以下が更に好ましい。なお、トリアゾール系化合物として複数の化合物を用いる場合、各化合物の含有量の合計が前記範囲を満たしていることが好ましい。
【００７０】
（防食剤）
第二実施形態に係るＣＭＰ用研磨液は、第一の防食剤として、下記一般式（Ｉ）で表される化合物を含有することが好ましい。これにより、ルテニウム系金属の研磨速度が向上しやすくなると共に配線金属のガルバニック腐食を抑制しやすくなる。かかる効果が奏される要因は必ずしも明らかではないが、一般式（Ｉ）で表される化合物はルテニウム系金属に配位しやすいため、ルテニウム系金属の研磨速度を向上させつつ、ガルバニック腐食を抑制できると推測される。第一の防食剤としては、ベンゾトリアゾール、５−メチル（−１Ｈ−）ベンゾトリアゾール、５−エチル（−１Ｈ−）ベンゾトリアゾール、５−プロピル（−１Ｈ−）ベンゾトリアゾール等が挙げられる。
【化４】
2014175397.tif 000006
［式（Ｉ）中、Ｒ１は、水素原子、又は、炭素数１〜３のアルキル基を示す。］
【００７１】
第一の防食剤の含有量は、配線金属のエッチングの抑制が容易であるため被研磨面に荒れが生じにくい観点から、ＣＭＰ用研磨液の全質量基準で、０．００１質量％以上が好ましく、０．０１質量％以上がより好ましく、０．１質量％以上が更に好ましく、０．２質量％以上が特に好ましく、０．３質量％以上が極めて好ましい。第一の防食剤の含有量は、配線金属及びバリア金属の研磨速度が低下しにくい観点から、ＣＭＰ用研磨液の全質量基準で、１０．０質量％以下が好ましく、５．０質量％以下がより好ましく、２．０質量％以下が更に好ましく、１．０質量％以下が特に好ましい。
【００７２】
第二実施形態に係るＣＭＰ用研磨液は、ルテニウム系金属の研磨速度を向上させやすくなると共に、配線金属のガルバニック腐食をより効果的に抑制する目的で、第一の防食剤とは異なる第二の防食剤を含有することが好ましい。第二の防食剤としては、防食剤又は保護膜形成剤として公知の化合物を特に制限なく使用できるが、中でも、トリアゾール系化合物（但し、第一の防食剤を除く。）が好ましい。ＣＭＰ用研磨液がトリアゾール系化合物を含有することで、トリアゾール系化合物中の窒素原子（Ｎ原子）がルテニウム系金属に配位して、脆弱ではあるがガルバニック腐食には耐える反応層が形成され、ルテニウム系金属の研磨速度が向上しつつ、ガルバニック腐食を抑制できると推測される。
【００７３】
トリアゾール系化合物としては、特に制限はないが、１，２，３−トリアゾ−ル、１，２，４−トリアゾール、３−アミノ−１Ｈ−１，２，４−トリアゾール、１−ヒドロキシベンゾトリアゾ−ル、１−ヒドロキシプロピルベンゾトリアゾ−ル、２，３−ジカルボキシプロピルベンゾトリアゾール、４−ヒドロキシベンゾトリアゾール、４−カルボキシル（−１Ｈ−）ベンゾトリアゾール、４−カルボキシル（−１Ｈ−）ベンゾトリアゾールメチルエステル、４−カルボキシル（−１Ｈ−）ベンゾトリアゾールブチルエステル、４−カルボキシル（−１Ｈ−）ベンゾトリアゾールオクチルエステル、５−ヘキシルベンゾトリアゾール、［１，２，３−ベンゾトリアゾリル−１−メチル］［１，２，４−トリアゾリル−１−メチル］［２−エチルヘキシル］アミン、ナフトトリアゾール、ビス［（１−ベンゾトリアゾリル）メチル］ホスホン酸等の骨格を有する化合物などが挙げられる。
【００７４】
トリアゾール系化合物の中でも、１，２，４−トリアゾールが好ましい。１，２，４−トリアゾールを第一の防食剤と併用することにより、ルテニウム系金属の研磨速度が更に向上する。すなわち、第二実施形態に係るＣＭＰ用研磨液では、１，２，４−トリアゾールと、第一の防食剤とを併用することが好ましい。かかる効果が奏される要因は必ずしも明らかではないが、１，２，４−トリアゾールはトリアゾール系化合物の中でもルテニウム系金属に配位しやすく、水に溶解しやすい化合物であるため、１，２，４−トリアゾールと第一の防食剤とを併用した場合、これらの化合物を一種類単独で用いる場合よりもルテニウム系金属の錯体を形成しやすくなり、ルテニウム系金属の研磨速度を向上させることができると推測される。例えば、１，２，４−トリアゾールと５−メチル（−１Ｈ−）ベンゾトリアゾールとを併用することにより、トリアゾール系化合物を一種類単独で用いる場合よりもルテニウム系金属の研磨速度を更に向上させることができる。
【００７５】
防食剤は、一種類単独で使用してもよく、二種類以上を併用してもよい。防食剤として第二の防食剤を単独で用いてもよい。
【００７６】
第二の防食剤の含有量は、ルテニウム系金属の研磨速度が更に向上する観点から、ＣＭＰ用研磨液の全質量基準で、０．００１質量％以上が好ましく、０．０１質量％以上がより好ましく、０．１質量％以上が更に好ましい。第二の防食剤の含有量は、ルテニウム系金属の研磨速度が低下することが抑制されやすくなる観点から、ＣＭＰ用研磨液の全質量基準で、３０．０質量％以下が好ましく、１０．０質量％以下がより好ましく、５．０質量％以下が更に好ましい。
【００７７】
（第四級ホスホニウム塩）
第二実施形態に係るＣＭＰ用研磨液は、ルテニウム系金属の研磨速度を向上させやすくなる観点から、第四級ホスホニウム塩を更に含有することが好ましい。第四級ホスホニウム塩は、ルテニウム系金属の研磨速度を更に向上させやすくなる観点から、トリアリールホスホニウム塩及びテトラアリールホスホニウム塩からなる群より選ばれる少なくとも一種が好ましく、テトラアリールホスホニウム塩がより好ましい。
【００７８】
第四級ホスホニウム塩のリン原子に結合する置換基としては、アリール基、アルキル基、ビニル基等が挙げられる。
【００７９】
リン原子に結合するアリール基としては、フェニル基、ベンジル基、ナフチル基等が挙げられ、フェニル基が好ましい。
【００８０】
リン原子に結合するアルキル基は、直鎖状アルキル基又は分岐状アルキル基であってもよい。ルテニウムの研磨速度が更に向上する観点から、アルキル基の鎖長は、炭素原子数に基づき下記の範囲が好ましい。アルキル基の炭素原子数は、１個以上が好ましく、４個以上がより好ましい。アルキル基の炭素原子数は、１４個以下が好ましく、７個以下がより好ましい。アルキル基の炭素原子数が１４個以下であれば、ＣＭＰ用研磨液の保管安定性に優れる傾向がある。最も長く鎖長をとれる部分で前記鎖長を決定する。
【００８１】
リン原子に結合する置換基には、ハロゲン基、ヒドロキシ基（水酸基）、ニトロ基、シアノ基、アルコキシ基、ホルミル基、アミノ基（アルキルアミノ基等）、ナフチル基、アルコキシカルボニル基、カルボキシ基等の置換基が更に結合していてもよい。例えば、置換基を有するアリール基は、２−ヒドロキシベンジル基、２−クロロベンジル基、４−クロロベンジル基、２，４−ジクロロベンジル基、４−ニトロベンジル基、４−エトキシベンジル基、１−ナフチルメチル基等であってもよい。置換基を有するアルキル基は、シアノメチル基、メトキシメチル基、ホルミルメチル基、メトキシカルボニルメチル基、エトキシカルボニルメチル基、３−カルボキシプロピル基、４−カルボキシブチル基、２−ジメチルアミノエチル基等であってもよい。アルキル基が分岐状である場合、最も長い鎖から分岐した部分（最も長い鎖長でない部分）が置換基であるとする。
【００８２】
第四級ホスホニウム塩の第四級ホスホニウムカチオンの対アニオン（陰イオン）としては、特に限定はないが、ハロゲンイオン（例えば、Ｆ−、Ｃｌ−、Ｂｒ−、Ｉ−）、水酸化物イオン、硝酸イオン、亜硝酸イオン、次亜塩素酸イオン、亜塩素酸イオン、塩素酸イオン、過塩素酸イオン、酢酸イオン、炭酸水素イオン、リン酸イオン、硫酸イオン、硫酸水素イオン、亜硫酸イオン、チオ硫酸イオン、炭酸イオン等が挙げられる。
【００８３】
トリアリールホスホニウム塩は、ルテニウムの研磨速度を更に向上する観点から、アルキルトリアリールホスホニウム塩（アルキルトリアリールホスホニウム塩構造を有する化合物）が好ましく、アルキルトリフェニルホスホニウム塩がより好ましい。
【００８４】
疎水性を高くするためには、リン原子に結合する置換基がアリール基の代わりに長鎖アルキル基である第四級ホスホニウム塩を使用することが考えられる。しかしながら、本発明者の検討では、このような第四級ホスホニウム塩では、ルテニウムの研磨速度の向上効果が小さかったり、ＣＭＰ用研磨液が泡立ったりすることがあることが確認されている。
【００８５】
ルテニウムの研磨速度が更に向上する観点から、アルキルトリアリールホスホニウム塩におけるアルキル基の鎖長は、炭素原子数に基づく上述した範囲が好ましい。
【００８６】
前記第四級ホスホニウム塩は、下記一般式（ＩＩ）で表される化合物であることが好ましい。
【化５】
2014175397.tif 000007
［式（ＩＩ）中、各ベンゼン環は置換基を有していてもよく、Ｒ２は、置換基を有していてもよいアルキル基又はアリール基を示し、Ｘ−は陰イオンを示す。］
【００８７】
式（ＩＩ）中、Ｒ２のアルキル基及びアリール基としては、上述したアルキル基及びアリール基等が挙げられる。Ｒ２のアルキル基としては、研磨液の安定性に優れる観点から、炭素数が１４以下のアルキル基が好ましい。Ｒ２のアリール基としては、特に限定はないが、フェニル基、メチルフェニル基等が挙げられる。
【００８８】
式（ＩＩ）中の陰イオンＸ−としては、第四級ホスホニウムカチオンの対アニオンとして上述した対アニオンを用いることができる。陰イオンＸ−としては、特に限定はないが、ハロゲンイオンが好ましく、ブロモニウムイオンがより好ましい。
【００８９】
第四級ホスホニウム塩の具体例としては、メチルトリフェニルホスホニウム塩、エチルトリフェニルホスホニウム塩、トリフェニルプロピルホスホニウム塩、イソプロピルトリフェニルホスホニウム塩、ブチルトリフェニルホスホニウム塩、ペンチルトリフェニルホスホニウム塩、ヘキシルトリフェニルホスホニウム塩、ｎ−ヘプチルトリフェニルホスホニウム塩、トリフェニル（テトラデシル）ホスホニウム塩、テトラフェニルホスホニウム塩、ベンジルトリフェニルホスホニウム塩、（２−ヒドロキシベンジル）トリフェニルホスホニウム塩、（２−クロロベンジル）トリフェニルホスホニウム塩、（４−クロロベンジル）トリフェニルホスホニウム塩、（２，４−ジクロロベンジル）フェニルホスホニウム塩、（４−ニトロベンジル）トリフェニルホスホニウム塩、４−エトキシベンジルトリフェニルホスホニウム塩、（１−ナフチルメチル）トリフェニルホスホニウム塩、（シアノメチル）トリフェニルホスホニウム塩、（メトキシメチル）トリフェニルホスホニウム塩、（ホルミルメチル）トリフェニルホスホニウム塩、アセトニルトリフェニルホスホニウム塩、フェナシルトリフェニルホスホニウム塩、メトキシカルボニルメチル（トリフェニル）ホスホニウム塩、エトキシカルボニルメチル（トリフェニル）ホスホニウム塩、（３−カルボキシプロピル）トリフェニルホスホニウム塩、（４−カルボキシブチル）トリフェニルホスホニウム塩、２−ジメチルアミノエチルトリフェニルホスホニウム塩、トリフェニルビニルホスホニウム塩、アリルトリフェニルホスホニウム塩、トリフェニルプロパルギルホスホニウム塩等を挙げることができる。第四級ホスホニウム塩は、一種類単独で用いてもよく、二種類以上を併用してもよい。
【００９０】
これらの中では、配線金属との親和力に優れる観点から、ブチルトリフェニルホスホニウム塩、ペンチルトリフェニルホスホニウム塩、ヘキシルトリフェニルホスホニウム塩、ｎ−ヘプチルトリフェニルホスホニウム塩、テトラフェニルホスホニウム塩、ベンジルトリフェニルホスホニウム塩が好ましい。これらの塩としては、ブロモニウム塩、クロライド塩が好ましい。
【００９１】
第四級ホスホニウム塩の含有量は、ルテニウムの研磨速度の向上効果が効果的に得られる観点から、ＣＭＰ用研磨液の全質量基準で、０．０００１質量％以上が好ましく、０．００１質量％以上がより好ましく、０．００５質量％以上が更に好ましい。第四級ホスホニウム塩の含有量は、ルテニウムの研磨速度が更に向上される観点、及び、ＣＭＰ用研磨液の保存安定性に優れる観点から、ＣＭＰ用研磨液の全質量基準で、０．１質量％以下が好ましく、０．０５質量％以下がより好ましく、０．０１質量％以下が更に好ましい。
【００９２】
（金属溶解剤）
本実施形態に係るＣＭＰ用研磨液は、ルテニウム系金属以外のバリア金属又は配線金属等の金属材料の研磨速度を高める目的で、金属溶解剤を更に含有できる。このような金属溶解剤としては、金属材料と反応し錯体を形成する化合物であれば特に制限はないが、前記酸成分に該当する化合物を除く。金属溶解剤としては、リンゴ酸、酒石酸、クエン酸等の有機酸、これらの有機酸の有機酸エステル、及び、これら有機酸のアンモニウム塩などが挙げられる。
【００９３】
これらの中では、実用的なＣＭＰ速度を維持できる観点、及び、配線金属に対する過度なエッチングが抑制されやすくなる観点から、リンゴ酸、酒石酸、クエン酸が好ましい。金属溶解剤は、一種類単独で用いてもよく、二種類以上を併用してもよい。
【００９４】
金属溶解剤の含有量は、ルテニウム系金属以外のバリア金属又は配線金属等の金属材料の研磨速度を高める観点から、ＣＭＰ用研磨液の全質量基準で、０．００１質量％以上が好ましく、０．０１質量％以上がより好ましく、０．１質量％以上が更に好ましい。金属溶解剤の含有量は、エッチングの抑制が容易であり被研磨面に荒れが生じにくい観点から、ＣＭＰ用研磨液の全質量基準で、２０．０質量％以下が好ましく、１０．０質量％以下がより好ましく、５．０質量％以下が更に好ましい。
【００９５】
（金属防食剤）
本実施形態に係るＣＭＰ用研磨液は、ルテニウム系金属以外のバリア金属又は配線金属等の金属材料が過度に研磨されることを抑制するために、金属防食剤（前記トリアゾール系化合物を除く）を更に含有できる。
【００９６】
金属防食剤としては、特に制限はないが、チアゾール骨格を有する化合物、ピリミジン骨格を有する化合物、テトラゾール骨格を有する化合物、イミダゾール骨格を有する化合物、ピラゾール骨格を有する化合物等が挙げられる。
【００９７】
チアゾール骨格を有する化合物としては、２−メルカプトベンゾチアゾール等が挙げられる。
【００９８】
ピリミジン骨格を有する化合物としては、ピリミジン、１，２，４−トリアゾロ［１，５−ａ］ピリミジン、１，３，４，６，７，８−ヘキサハイドロ−２Ｈ−ピリミド［１，２−ａ］ピリミジン、１，３−ジフェニル−ピリミジン−２，４，６−トリオン、１，４，５，６−テトラハイドロピリミジン、２，４，５，６−テトラアミノピリミジンサルフェイト、２，４，５−トリハイドロキシピリミジン、２，４，６−トリアミノピリミジン、２，４，６−トリクロロピリミジン、２，４，６−トリメトキシピリミジン、２，４，６−トリフェニルピリミジン、２，４−ジアミノ−６−ヒドロキシルピリミジン、２，４−ジアミノピリミジン、２−アセトアミドピリミジン、２−アミノピリミジン、２−メチル−５，７−ジフェニル−（１，２，４）トリアゾロ［１，５−ａ］ピリミジン、２−メチルサルファニル−５，７−ジフェニル−（１，２，４）トリアゾロ［１，５−ａ］ピリミジン、２−メチルサルファニル−５，７−ジフェニル−４，７−ジヒドロ−（１，２，４）トリアゾロ［１，５−ａ］ピリミジン、４−アミノピラゾロ［３，４−ｄ］ピリミジン等が挙げられる。
【００９９】
テトラゾール骨格を有する化合物としては、テトラゾール、５−メチルテトラゾール、５−アミノテトラゾール、１−（２−ジメチルアミノエチル）−５−メルカプトテトラゾール等が挙げられる。
【０１００】
イミダゾール骨格を有する化合物としては、イミダゾール、２−メチルイミダゾール、２−エチルイミダゾール、２−イソプロピルイミダゾール、２−プロピルイミダゾール、２−ブチルイミダゾール、４−メチルイミダゾール、２，４−ジメチルイミダゾール、２−エチル−４−メチルイミダゾール、２−ウンデシルイミダゾール、２−アミノイミダゾール等が挙げられる。
【０１０１】
ピラゾール骨格を有する化合物としては、ピラゾール、３，５−ジメチルピラゾール、３―アミノ−５−メチルピラゾール、４−メチルピラゾール、３−アミノ−５−ヒドロキシピラゾール等が挙げられる。
【０１０２】
金属防食剤は、一種類単独で用いてもよく、二種類以上を併用してもよい。
【０１０３】
金属防食剤の含有量は、配線金属に対する過度なエッチングの抑制が容易であり、被研磨面に荒れが生じにくい観点から、ＣＭＰ用研磨液の全質量基準で、０．００１質量％以上が好ましく、０．００５質量％以上がより好ましく、０．０１質量％以上が更に好ましい。金属防食剤の含有量は、配線金属及びバリア金属の研磨速度が低下しにくい観点から、ＣＭＰ用研磨液の全質量基準で、１０．０質量％以下が好ましく、５．０質量％以下がより好ましく、２．０質量％以下が更に好ましい。
【０１０４】
（水溶性ポリマー）
本実施形態に係るＣＭＰ用研磨液は、水溶性ポリマーを更に含有できる。ＣＭＰ用研磨液が水溶性ポリマーを含有することにより、荷重下での交換電流密度を向上させることができると共に、非荷重下での交換電流密度を低下させることができる。この原理に関しては現在明確にはなっていない。
【０１０５】
水溶性ポリマーとしては、特に制限はなく、ポリアスパラギン酸、ポリグルタミン酸、ポリリシン、ポリリンゴ酸、ポリメタクリル酸、ポリメタクリル酸アンモニウム塩、ポリメタクリル酸ナトリウム塩、ポリアミド酸、ポリマレイン酸、ポリイタコン酸、ポリフマル酸、ポリ（ｐ−スチレンカルボン酸）、ポリアクリル酸、ポリアクリルアミド、アミノポリアクリルアミド、ポリアクリル酸アンモニウム塩、ポリアクリル酸ナトリウム塩、ポリアミド酸アンモニウム塩、ポリアミド酸ナトリウム塩及びポリグリオキシル酸等のポリカルボン酸及びその塩；アルギン酸、ペクチン酸、カルボキシメチルセルロ−ス、寒天、カードラン及びプルラン等の多糖類；ポリビニルアルコール、ポリビニルピロリドン、ポリ−（４−ビニルピリジン）及びポリアクロレイン等のビニル系ポリマーなどが挙げられる。水溶性ポリマーは、一種類単独で用いてもよく、二種類以上を併用してもよい。
【０１０６】
水溶性ポリマーの重量平均分子量の下限は、５００以上が好ましく、１５００以上がより好ましく、５０００以上が更に好ましい。前記水溶性ポリマーの重量平均分子量が５００以上であると、バリア金属に対する高い研磨速度が発現しやすくなる。水溶性ポリマーの重量平均分子量の上限は特に制限はないが、溶解度に優れる観点から、５００万以下が好ましい。水溶性ポリマーの重量平均分子量は、以下の条件でゲルパーミエーションクロマトグラフィー（ＧＰＣ）により標準ポリスチレンの検量線を用いて測定できる。
【０１０７】
＜ＧＰＣ条件＞
試料：１０μＬ
標準ポリスチレン：東ソー株式会社製、標準ポリスチレン（分子量：１９００００、１７９００、９１００、２９８０、５７８、４７４、３７０、２６６）
検出器：株式会社日立製作所製、ＲＩ−モニター、製品名「Ｌ−３０００」
インテグレーター：株式会社日立製作所製、ＧＰＣインテグレーター、製品名「Ｄ−２２００」
ポンプ：株式会社日立製作所製、製品名「Ｌ−６０００」
デガス装置：昭和電工株式会社製、製品名「Ｓｈｏｄｅｘ  ＤＥＧＡＳ」（「Ｓｈｏｄｅｘ」は登録商標）
カラム：日立化成株式会社製、製品名「ＧＬ−Ｒ４４０」、「ＧＬ−Ｒ４３０」、「ＧＬ−Ｒ４２０」をこの順番で連結して使用
溶離液：テトラヒドロフラン（ＴＨＦ）
測定温度：２３℃
流速：１．７５ｍＬ／分
測定時間：４５分
【０１０８】
水溶性ポリマーの含有量は、ＣＭＰ用研磨液の全質量基準で、０．００１質量％以上が好ましく、０．００５質量％以上がより好ましく、０．０１質量％以上が更に好ましい。水溶性ポリマーの含有量は、ＣＭＰ用研磨液に含まれる研磨粒子の安定性が充分に維持される観点から、ＣＭＰ用研磨液の全質量基準で、１５．０質量％以下が好ましく、１０．０質量％以下がより好ましく、５．０質量％以下が更に好ましい。
【０１０９】
（有機溶媒）
本実施形態に係るＣＭＰ用研磨液は、有機溶媒を更に含有できる。これにより、ＣＭＰ用研磨液の基板等の基体への濡れ性が向上し、ルテニウム系金属以外のバリア金属等の研磨速度を高めることができる。有機溶媒としては、特に制限はないが、水と任意に混合できる溶媒が好ましい。
【０１１０】
有機溶媒の具体例としては、エチレンカーボネート、プロピレンカーボネート、ジメチルカーボネート、ジエチルカーボネート、メチルエチルカーボネート等の炭酸エステル類；ブチロラクトン、プロピロラクトン等のラクトン類；エチレングリコール、プロピレングリコール、ジエチレングリコール、ジプロピレングリコール、トリエチレングリコール、トリプロピレングリコール等のグリコール類；グリコール類の誘導体として、エチレングリコールモノメチルエーテル、プロピレングリコールモノメチルエーテル、ジエチレングリコールモノメチルエーテル、ジプロピレングリコールモノメチルエーテル、トリエチレングリコールモノメチルエーテル、トリプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、トリエチレングリコールモノエチルエーテル、トリプロピレングリコールモノエチルエーテル、エチレングリコールモノプロピルエーテル、プロピレングリコールモノプロピルエーテル、ジエチレングリコールモノプロピルエーテル、ジプロピレングリコールモノプロピルエーテル、トリエチレングリコールモノプロピルエーテル、トリプロピレングリコールモノプロピルエーテル、エチレングリコールモノブチルエーテル、プロピレングリコールモノブチルエーテル、ジエチレングリコールモノブチルエーテル、ジプロピレングリコールモノブチルエーテル、トリエチレングリコールモノブチルエーテル、トリプロピレングリコールモノブチルエーテル等のグリコールモノエーテル類、エチレングリコールジメチルエーテル、プロピレングリコールジメチルエーテル、ジエチレングリコールジメチルエーテル、ジプロピレングリコールジメチルエーテル、トリエチレングリコールジメチルエーテル、トリプロピレングリコールジメチルエーテル、エチレングリコールジエチルエーテル、プロピレングリコールジエチルエーテル、ジエチレングリコールジエチルエーテル、ジプロピレングリコールジエチルエーテル、トリエチレングリコールジエチルエーテル、トリプロピレングリコールジエチルエーテル、エチレングリコールジプロピルエーテル、プロピレングリコールジプロピルエーテル、ジエチレングリコールジプロピルエーテル、ジプロピレングリコールジプロピルエーテル、トリエチレングリコールジプロピルエーテル、トリプロピレングリコールジプロピルエーテル、エチレングリコールジブチルエーテル、プロピレングリコールジブチルエーテル、ジエチレングリコールジブチルエーテル、ジプロピレングリコールジブチルエーテル、トリエチレングリコールジブチルエーテル、トリプロピレングリコールジブチルエーテル等のグリコールジエーテル類など；テトラヒドロフラン、ジオキサン、ジメトキシエタン、ポリエチレンオキサイド、エチレングリコールモノメチルアセテート、ジエチレングリコールモノエチルエーテルアセテート、プロピレングリコールモノメチルエーテルアセテート等のエーテル類；メタノール、エタノール、プロパノール、ｎ−ブタノール、ｎ−ペンタノール、ｎ−ヘキサノール、イソプロパノール等のアルコール類；アセトン、メチルエチルケトン等のケトン類；フェノール類；ジメチルホルムアミド等のアミド類；ｎ−メチルピロリドン；酢酸エチル；乳酸エチル；スルホラン類などが挙げられる。これらの中でも、炭酸エステル類、グリコールモノエーテル類、アルコール類が好ましい。有機溶媒は、一種類単独で用いてもよく、二種類以上を併用してもよい。
【０１１１】
有機溶媒の含有量は、ＣＭＰ用研磨液の、基板等の基体に対する濡れ性が充分に確保される観点から、ＣＭＰ用研磨液の全質量基準で、０．１質量％以上が好ましく、０．２質量％以上がより好ましく、０．５質量％以上が更に好ましい。有機溶媒の含有量は、分散性が充分に確保される観点から、ＣＭＰ用研磨液の全質量基準で、５０．０質量％以下が好ましく、３０．０質量％以下がより好ましく、１０．０質量％以下が更に好ましい。
【０１１２】
（界面活性剤）
本実施形態に係るＣＭＰ用研磨液は、界面活性剤を更に含有できる。界面活性剤としては、ラウリル硫酸アンモニウム、ポリオキシエチレンラウリルエーテル硫酸アンモニウム等の水溶性陰イオン性界面活性剤；ポリオキシエチレンラウリルエーテル、ポリエチレングリコールモノステアレート等の水溶性非イオン性界面活性剤などが挙げられる。これらの中でも、界面活性剤としては、水溶性陰イオン性界面活性剤が好ましい。特に、共重合成分としてアンモニウム塩を用いて得られた高分子分散剤等の水溶性陰イオン性界面活性剤の少なくとも一種を使用することがより好ましい。水溶性非イオン性界面活性剤、水溶性陰イオン性界面活性剤、水溶性陽イオン性界面活性剤等を併用してもよい。界面活性剤の含有量は、ＣＭＰ用研磨液の全質量基準で例えば０．０００１〜０．１質量％である。
【０１１３】
（水）
本実施形態に係るＣＭＰ用研磨液は、水を含有している。ＣＭＰ用研磨液における水の含有量は、他の構成成分の含有量を除いた研磨液の残部でよい。
【０１１４】
（ＣＭＰ用研磨液のｐＨ）
第一実施形態に係るＣＭＰ用研磨液のｐＨは、研磨粒子とルテニウム系金属との静電的吸引作用によってルテニウム系金属の研磨速度を向上させる観点から、７．０未満である。ＣＭＰ用研磨液のｐＨは、ルテニウム系金属の更に優れた研磨速度が得られる観点から、６．０以下が好ましく、５．８以下がより好ましく、５．５以下が更に好ましく、５．０以下が特に好ましく、４．０以下が極めて好ましい。ＣＭＰ用研磨液のｐＨは、使用する際の安全性に優れる観点から、１．０以上が好ましく、２．０以上がより好ましく、２．５以上が更に好ましい。なお、ｐＨを調整するために、酸及び塩基等の公知のｐＨ調整剤を使用できる。ｐＨは液温２５℃におけるｐＨと定義する。
【０１１５】
第二実施形態に係るＣＭＰ用研磨液のｐＨは、研磨粒子とルテニウム系金属との静電的吸引作用によってルテニウム系金属の研磨速度を向上させる観点から、７．０未満である。ＣＭＰ用研磨液のｐＨは、ルテニウム系金属の更に優れた研磨速度が得られる観点から、６．０以下が好ましく、５．８以下がより好ましく、５．５以下が更に好ましい。ＣＭＰ用研磨液のｐＨは、配線金属のガルバニック腐食を更に抑制する観点から、２．０以上が好ましく、３．０以上がより好ましく、３．５以上が更に好ましく、４．０以上が特に好ましく、４．３以上が極めて好ましい。なお、ｐＨを調整するために、酸及び塩基等の公知のｐＨ調整剤を使用できる。ｐＨは液温２５℃におけるｐＨと定義する。
【０１１６】
ＣＭＰ用研磨液のｐＨは、ｐＨメータ（例えば、電気化学計器株式会社製、型番：ＰＨＬ−４０）で測定できる。例えば、標準緩衝液（フタル酸塩ｐＨ緩衝剤、ｐＨ：４．０１（２５℃）；中性リン酸塩ｐＨ緩衝剤、ｐＨ：６．８６（２５℃））を用いて２点校正した後、電極をＣＭＰ用研磨液に入れて、２５℃で２分以上経過して安定した後の値を測定することで、ＣＭＰ用研磨液のｐＨを測定できる。
【０１１７】
（腐食電位差）
第二実施形態に係るＣＭＰ用研磨液では、当該ＣＭＰ用研磨液中のルテニウム系金属の腐食電位Ａと配線金属との腐食電位Ｂとの差Ａ−Ｂが、−５００〜０ｍＶである。これにより、配線金属がルテニウム系金属によってガルバニック腐食を受けることを抑制できる。
【０１１８】
ガルバニック腐食を抑制する観点からいえば、腐食電位差Ａ−Ｂは０ｍＶに近づく方が好ましい。一方、ルテニウム系金属の研磨速度を向上させる観点からいえば、腐食電位差Ａ−Ｂは−５００ｍＶに近づく方が好ましい。以上の観点から両者のバランスを考慮すると、腐食電位差Ａ−Ｂは、−３５０〜０ｍＶがより好ましく、−３００〜０ｍＶが更に好ましく、−３００〜−１００ｍＶが特に好ましい。
【０１１９】
腐食電位は、例えば、ルテニウム系金属又は配線金属を含有する参照電極と、銀／塩化銀電極（作用電極）と、白金電極（カウンター電極）とをＣＭＰ用研磨液に浸漬した後、北斗電工株式会社製「電気化学測定システム  ＨＺ−５０００」を用いて参照電極の腐食電極を測定することにより得ることができる。腐食電位差Ａ−Ｂは、ＣＭＰ用研磨液の各成分の含有量等で調節できる。
【０１２０】
本実施形態に係るＣＭＰ用研磨液は、当該ＣＭＰ用研磨液の構成成分を複数の液に分けて貯蔵、運搬及び使用できる。例えば、本実施形態に係るＣＭＰ用研磨液は、酸化剤を含む成分と、酸化剤以外の構成成分とに分けて保管されてもよく、前記研磨粒子及び前記酸成分を含む第一の液と、前記酸化剤を含む第二の液と、に分けて保管されてもよい。第一実施形態において第一の液は、トリアゾール化合物、金属溶解剤、金属防食剤、水溶性ポリマー、有機溶媒及び界面活性剤等を更に含んでいてもよい。第二実施形態において第一の液は、防食剤（前記トリアゾール系化合物、金属防食剤等）、第四級ホスホニウム塩、金属溶解剤、水溶性ポリマー、有機溶媒及び界面活性剤等を更に含んでいてもよい。
【０１２１】
＜研磨方法＞
次に、本実施形態に係る研磨方法について説明する。
【０１２２】
第一実施形態に係る研磨方法は、前記ＣＭＰ用研磨液を用いて、ルテニウム系金属を有する基体を研磨して、前記ルテニウム系金属の少なくとも一部を除去する研磨工程を備える。第二実施形態に係る研磨方法は、前記ＣＭＰ用研磨液を用いて、ルテニウム系金属及び配線金属を有する基体を研磨して、前記ルテニウム系金属の少なくとも一部を除去する研磨工程を備える。研磨工程では、例えば、ルテニウム系金属を有する基体の被研磨面と、研磨パッド（研磨布）との間に前記ＣＭＰ用研磨液を供給して、前記ルテニウム系金属の少なくとも一部を除去する。
【０１２３】
基体がルテニウム系金属及び配線金属を有し、被研磨面にルテニウム系金属及び配線金属が露出している場合、研磨工程において、前記ＣＭＰ用研磨液を用いて基体を研磨して、前記ルテニウム系金属の少なくとも一部と、前記配線金属の少なくとも一部とを除去してもよい。
【０１２４】
前記ＣＭＰ用研磨液を用いて研磨される基体は、ルテニウム系金属を有する基体である。前記基体は、配線金属を更に有していてもよい。ルテニウム系金属は、例えば、層状（ルテニウム系金属を含有する層）である。基体としては、半導体基板等の基板；航空機部品、自動車部品等の部品；鉄道車両等の車両；電子機器の筐体などが挙げられる。
【０１２５】
本実施形態に係る研磨方法は、ルテニウム系金属を基体（第一の基体）上に形成して、ルテニウム系金属を有する基体（第二の基体）を用意する工程を更に備えていてもよい。ルテニウム系金属を有する前記基体は、配線金属を更に有していてもよい。ルテニウム系金属を形成する方法としては、ＰＶＤ法以外の方法が好ましく、ＣＶＤ法及びＡＬＤ法からなる群より選択される少なくとも一種の方法がより好ましく、ＣＶＤ法が更に好ましい。これにより、微細配線（例えば配線幅１５ｎｍ以下）を形成する場合に、配線部分に空孔が生じることを更に抑制できると共に、本実施形態に係るＣＭＰ用研磨液を用いて研磨したときに良好な研磨速度でルテニウム系金属を除去しやすくなる。
【０１２６】
以下、基体が半導体基板である場合を例示して、本実施形態に係る研磨方法を詳細に説明する。基体が半導体基板である場合においてルテニウム系金属が用いられる例としては、ダマシン配線の形成工程等が挙げられる。
【０１２７】
例えば、図４に示すように、銅シード層に替わるシード層としてルテニウム系金属を用いる手法が挙げられる。図４において、符号１１は絶縁材料、符号１２はバリア金属、符号１３はルテニウム系金属、符号１４は配線金属である。図４に示される半導体基板は、例えば、絶縁材料１１の表面に溝部（凹部）を形成し、絶縁材料１１の表面の形状に追従するようにバリア金属１２を絶縁材料１１上に形成し、次いで、バリア金属１２の形状に追従するようにルテニウム系金属１３をバリア金属１２上に形成し、最後に、凹部を埋め込み且つ表面全体を被覆するように配線金属１４をルテニウム系金属１３上に形成することで得られる。
【０１２８】
また、図５に示すように、バリア金属１２と、配線金属１４と同様の金属材料を用いたシード層１５との間にルテニウム系金属１３を設ける手法が挙げられる。すなわち、図４におけるルテニウム系金属１３の形成後に、配線金属１４と同様の金属材料を用いてシード層１５を形成する工程を加えることで、図５に示す構造の半導体基板が得られる。
【０１２９】
前記配線金属は、銅、銅合金、銅の酸化物、銅合金の酸化物等の銅系金属が好ましい。配線金属は、公知のスパッタ法、メッキ法等により形成できる。
【０１３０】
ルテニウム系金属としては、ルテニウム、ルテニウム合金（例えば、ルテニウム含量が５０質量％を超える合金）、ルテニウム化合物等が挙げられる。ルテニウム合金としては、ルテニウムタンタル合金、ルテニウムチタン合金等が挙げられる。ルテニウム化合物としては、窒化ルテニウム等が挙げられる。
【０１３１】
バリア金属は、絶縁材料へ配線金属が拡散することを防ぐ目的で形成される。バリア金属としては、特に制限はなく、タンタル、タンタル合金、タンタル化合物（例えば窒化タンタル）等のタンタル系金属；チタン、チタン合金、チタン化合物（例えば窒化チタン）等のチタン系金属；タングステン、タングステン合金、タングステン化合物（例えば窒化タングステン）等のタングステン系金属などが挙げられる。
【０１３２】
絶縁材料は、素子間又は配線間の寄生容量を低下させることができると共に絶縁性を有する材料であれば特に制限はなく、ＳｉＯ２、ＳｉＯＦ、Ｓｉ−Ｈ含有ＳｉＯ２等の無機系材料；カーボン含有ＳｉＯ２（ＳｉＯＣ）、メチル基含有ＳｉＯ２等の有機無機ハイブリッド材料；フッ素樹脂系ポリマー（例えばＰＴＦＥ系ポリマー）、ポリイミド系ポリマー、ポリアリルエーテル系ポリマー、パレリン系ポリマー等の有機ポリマー材料などが挙げられる。
【０１３３】
本実施形態に係るＣＭＰ用研磨液を用いて基体を研磨する工程を、図６を用いて説明する。図６において、符号１１は絶縁材料、符号１２はバリア金属、符号１３はルテニウム系金属、符号１４は配線金属である。図６（ａ）は、基板の研磨前の状態を示す断面図であり、図６（ｂ）は、第一の研磨工程後における基板の状態を示す断面図であり、図６（ｃ）は、第二の研磨工程後における基板の状態を示す断面図である。
【０１３４】
まず、配線金属用のＣＭＰ用研磨液を用いて配線金属１４を研磨して、絶縁材料１１の凸部上に存在するルテニウム系金属１３を露出させ、図６（ｂ）に示す構造の基板を得る（第一の研磨工程）。次いで、絶縁材料１１の凸部上に存在するルテニウム系金属１３及びバリア金属１２、並びに、絶縁材料１１の凹部内に存在する配線金属１４の一部を研磨して、絶縁材料１１の凸部を露出させ、図６（ｃ）に示す基板を得る（第二の研磨工程）。この２つの研磨工程のうち、少なくとも第二の研磨工程で本実施形態に係るＣＭＰ用研磨液が用いられることが好ましい。また、平坦性を向上させるため、第二の研磨工程において、絶縁材料１１が露出した後、所定時間研磨を続行（オーバー研磨）してもよい。すなわち、本実施形態では、研磨工程において、前記ＣＭＰ用研磨液を用いて基体を研磨して、前記ルテニウム系金属の少なくとも一部と、前記配線金属の少なくとも一部と、前記絶縁材料の少なくとも一部と、を除去してもよい。
【０１３５】
研磨装置としては、例えば、研磨パッドを貼り付け可能な定盤と、基板を保持するホルダーとを有する一般的な研磨装置が使用できる。回転数を変更可能なモータ等が定盤に取り付けられていてもよい。研磨パッドとしては、特に制限はないが、一般的な不織布、発泡ポリウレタン、多孔質フッ素樹脂等が使用できる。研磨条件には、特に制限はないが、基板が飛び出さないように定盤の回転速度を２００ｍｉｎ−１以下の低回転数に調整することが好ましい。
【０１３６】
研磨パッドに押しあてた基板へ加える圧力（研磨圧力）は４〜１００ｋＰａが好ましく、基板面内の均一性及びパターンの平坦性に優れる観点から、６〜５０ｋＰａがより好ましい。本実施形態に係るＣＭＰ用研磨液を用いることにより、低研磨圧力において高い研磨速度でルテニウム系金属を研磨できる。低い研磨圧力で研磨が可能であるということは、被研磨材料の剥離、チッピング、小片化、クラッキング等の防止、及び、パターンの平坦性に優れる観点から好ましい。
【０１３７】
研磨している間、研磨パッドにはＣＭＰ用研磨液をポンプ等で連続的に供給することが好ましい。この供給量に制限はないが、研磨パッドの表面が常に研磨液で覆われていることが好ましい。研磨終了後、基板を流水中でよく洗浄後、スピンドライヤ等を用いて基板上に付着した水滴を払い落としてから乾燥させることが好ましい。
【実施例】
【０１３８】
以下、実施例により本発明を更に詳しく説明するが、本発明の技術思想を逸脱しない限り、本発明はこれらの実施例に制限されるものではない。例えば、研磨液の材料の種類及びその配合比率は、本実施例に記載した以外の種類及び配合比率であっても差し支えなく、研磨対象の組成及び構造も、本実施例に記載した以外の組成及び構造であっても差し支えない。【０１３９】
＜研磨液の作製方法＞
表１〜表４に示す各成分を用いて研磨液を下記の方法で作製した。【０１４０】
（実施例Ａ１）
平均二次粒径が６０ｎｍであり且つ表面をスルホ基により修飾したコロイダルシリカ３．０質量部、リン酸１．７質量部、過酸化水素０．０３質量部及び水を混合、攪拌して１００質量部のＣＭＰ用研磨液を作製した。なお、前記コロイダルシリカ、前記リン酸、前記過酸化水素の前記添加量は、シリカ粒子含有量２０質量％のコロイダルシリカ液、８５質量％リン酸水溶液、３０質量％過酸化水素水を用いて調整した。【０１４１】
（実施例Ａ２〜Ａ１３）
表１に示す各成分を混合し、実施例Ａ１と同様に操作して実施例Ａ２〜Ａ１３のＣＭＰ用研磨液を作製した。なお、アニオン性コロイダルシリカとしては、平均二次粒径が６０ｎｍであり且つ表面をスルホ基により修飾したコロイダルシリカを用いた。【０１４２】
（比較例Ａ１〜Ａ７）
表２に示す各成分を混合し、実施例Ａ１と同様に操作して比較例Ａ１〜Ａ７のＣＭＰ用研磨液を作製した。なお、カチオン性コロイダルシリカとしては、平均二次粒径が６０ｎｍであり且つｐＨが１〜５のときにカチオン性であるコロイダルシリカを用いた。アニオン性コロイダルシリカとしては、平均二次粒径が６０ｎｍであり且つ表面をスルホ基により修飾したコロイダルシリカを用いた。【０１４３】
（実施例Ｂ１）
平均二次粒径が６０ｎｍであり且つ表面をスルホ基により修飾したコロイダルシリカ１５．０質量部、リン酸０．４質量部、過酸化水素０．０３質量部、５−メチル（−１Ｈ−）ベンゾトリアゾール０．５質量部、１，２，４−トリアゾール３．０質量部及び水を混合した後、アンモニア水を用いてｐＨを表３に示す値に調整して、１００質量部のＣＭＰ用研磨液（実施例Ｂ１のＣＭＰ用研磨液）を作製した。なお、前記コロイダルシリカ、前記リン酸、前記過酸化水素の前記添加量は、シリカ粒子含有量２０質量％のコロイダルシリカ液、８５質量％リン酸水溶液、３０質量％過酸化水素水を用いて調整した。【０１４４】
（実施例Ｂ２〜Ｂ１４及び比較例Ｂ１〜Ｂ２）
表３に示す各成分を混合し、実施例Ｂ１と同様に操作して実施例Ｂ２〜Ｂ１４のＣＭＰ用研磨液及び比較例Ｂ１〜Ｂ２のＣＭＰ用研磨液を作製した。実施例Ｂ１３のＣＭＰ用研磨液は、実施例Ａ９と同一である。実施例Ｂ１４のＣＭＰ用研磨液は、実施例Ａ８と同一である。なお、アニオン性コロイダルシリカとしては、平均二次粒径が６０ｎｍであり且つ表面をスルホ基により修飾したコロイダルシリカを用いた。カチオン性コロイダルシリカとしては、平均二次粒径が６０ｎｍであり且つｐＨが１〜５のときにカチオン性であるコロイダルシリカを用いた。【０１４５】
（実施例Ｃ１〜Ｃ１０及び比較例Ｃ１〜Ｃ３）
表４に示す各成分を混合し、実施例Ａ１と同様に操作して実施例Ｃ１〜Ｃ１０のＣＭＰ用研磨液及び比較例Ｃ１〜Ｃ３のＣＭＰ用研磨液を作製した。なお、アニオン性コロイダルシリカとしては、平均二次粒径が６０ｎｍであり且つ表面をスルホ基により修飾したコロイダルシリカを用いた。【０１４６】
＜研磨液特性の評価＞
ＣＭＰ用研磨液における研磨粒子のゼータ電位、及び、ＣＭＰ用研磨液のｐＨを下記の手順及び条件で求めた。測定結果は表１〜表４に示すとおりである。【０１４７】
（ゼータ電位）
ＣＭＰ用研磨液のコロイダルシリカのゼータ電位を、ベックマンコールター社製「ＤＥＬＳＡ  ＮＡＮＯ  Ｃ」を使用して測定した。【０１４８】
（ｐＨ）
測定温度：２５±５℃
測定器：電気化学計器株式会社製、型番：ＰＨＬ−４０【０１４９】
＜研磨特性の評価＞
以下の項目により、実施例及び比較例の評価を行った。【０１５０】
（１．ルテニウム系金属の研磨評価）
［被研磨基板］
厚さ１５ｎｍ（１５０Å）のルテニウム膜をＣＶＤ法でシリコン基板上に形成したルテニウムブランケット基板を用意した。【０１５１】
［基体の研磨Ａ］
実施例Ａ１〜Ａ１３、実施例Ｃ１〜Ｃ１０、比較例Ａ１〜Ａ７及び比較例Ｃ１〜Ｃ３のＣＭＰ用研磨液を用いて、下記研磨条件で前記被研磨基体をそれぞれ６０秒間ＣＭＰした。【０１５２】
研磨装置：片面金属膜用研磨機（Ａｐｐｌｉｅｄ  Ｍａｔｅｒｉａｌｓ社製、製品名：ＭＩＲＲＡ（「ＭＩＲＲＡ」は登録商標））
研磨パッド：発泡ポリウレタン樹脂製研磨パッド
定盤回転数：９３ｍｉｎ−１
ヘッド回転数：８７ｍｉｎ−１
研磨圧力：１４ｋＰａ
研磨液の供給量：２００ｍＬ／分【０１５３】
［基体の研磨Ｂ］
実施例Ｂ１〜Ｂ１４及び比較例Ｂ１〜Ｂ２のＣＭＰ用研磨液を用いて、下記研磨条件で前記被研磨基体をそれぞれ６０秒間ＣＭＰした。【０１５４】
研磨装置：片面金属膜用研磨機（Ａｐｐｌｉｅｄ  Ｍａｔｅｒｉａｌｓ社製、製品名：Ｒｅｆｌｅｘｉｏｎ  ＬＫ）
研磨パッド：発泡ポリウレタン樹脂製研磨パッド
定盤回転数：１２３ｍｉｎ−１
ヘッド回転数：１１７ｍｉｎ−１
研磨圧力：１０．３ｋＰａ（１．５ｐｓｉ）
研磨液の供給量：３００ｍＬ／ｍｉｎ【０１５５】
［基体の洗浄］
前記で研磨した基板の被研磨面にスポンジブラシ（ポリビニルアルコール系樹脂製）を押し付けた後、蒸留水を基板に供給しながら基板とスポンジブラシを回転させ、６０秒間洗浄した。次に、スポンジブラシを取り除いた後、基板の被研磨面に蒸留水を６０秒間供給した。最後に、基板を高速で回転させて蒸留水を弾き飛ばして基板を乾燥した。【０１５６】
［研磨速度の評価］
研磨速度を下記のように評価した。株式会社日立国際電気製、金属膜厚測定装置（製品名：ＶＲ−１２０／０８Ｓ）を用いて測定した研磨前後の膜厚差に基づき、前記条件で研磨及び洗浄したルテニウムブランケット基板の研磨速度を求めた。測定結果を「ルテニウム研磨速度」として表１〜表４に示す。【０１５７】
（２．研磨傷の評価）
ＣＭＰ後の基板（前記（１．ルテニウム系金属の研磨評価）におけるルテニウムブランケット基板）を目視観察、光学顕微鏡観察及び電子顕微鏡観察し、研磨傷の発生の有無を確認した。その結果、すべての実施例及び比較例において顕著な研磨傷の発生は認められなかった。【０１５８】
（３．配線金属への影響評価）
実施例Ｂ１〜Ｂ１４、実施例Ｃ１〜Ｃ１０、比較例Ｂ１〜Ｂ２及び比較例Ｃ１〜Ｃ３のＣＭＰ用研磨液を用いて、腐食電位の測定、及び、配線金属のガルバニック腐食評価を行った。【０１５９】
（３−１．腐食電位の測定）
北斗電工株式会社製「電気化学測定システム  ＨＺ−５０００」を用いてルテニウム系金属の腐食電位Ａと配線金属の腐食電位Ｂとを測定した後、腐食電位差Ａ−Ｂを求めた。すなわち、電位測定を行う膜が表面に成膜されたブランケットウエハを適切な大きさに切り出したものを参照電極として用意し、作用電極として銀／塩化銀電極を用意し、カウンター電極として白金電極を用意した。そして、これら三電極をＣＭＰ用研磨液にいれ、測定モード：リニアスイープボルタメトリーで電位差を求めた。測定結果を「腐食電位［Ｒｕ−Ｃｕ］」として表３及び表４に示す。【０１６０】
（３−２．配線金属のガルバニック腐食評価）
［パターン基板（被研磨基体）の作製］
基体として以下の基板を用意した。直径１２インチ（３０．５ｃｍ）（φ）サイズの銅配線付きパターン基板（Ａｄｖａｎｃｅｄ  Ｍａｔｅｒｉａｌ  Ｔｅｃｈｎｏｌｏｇｙ社製  ＳＥＭＡＴＥＣＨ７５４ＣＭＰパターン：二酸化ケイ素からなる厚さ３０００Åの層間絶縁膜：銅配線幅１８０ｎｍ、配線密度５０％のパターンを有する）の凹部（溝部）以外の銅膜を、銅膜用研磨液を用いて公知のＣＭＰ法により研磨して凸部のバリア層を被研磨面に露出させた。このパターン基板を２ｃｍ×２ｃｍの小片に切断し、下記の研磨に使用した。なお、前記パターン基板のバリア層は厚さ３００Åのタンタル膜であった。【０１６１】
［基体の研磨］
実施例Ｂ１〜Ｂ１４、実施例Ｃ１〜Ｃ１０、比較例Ｂ１〜Ｂ２及び比較例Ｃ１〜Ｃ３のＣＭＰ用研磨液を用いて、前記研磨条件で前記被研磨基体をそれぞれ６０秒間ＣＭＰした。【０１６２】
［ガルバニック腐食の評価］
前記研磨後パターン基板のガルバニック腐食を下記条件により評価した。すなわち、前記研磨後パターン基板における銅配線幅１８０ｎｍ、配線密度５０％である銅配線部を、Ａｐｐｌｉｅｄ  Ｍａｔｅｒｉａｌｓ  ｔｅｃｈｎｏｌｏｇｙ社製Ｒｅｖｉｅｗ  ＳＥＭ観察装置、ＳＥＭ  ｖｉｓｉｏｎ  Ｇ３を用いて観察した。ガルバニック腐食が全く確認されなかった場合を良好な結果と評価し、表中「Ａ」として表記した。ガルバニック腐食が確認された場合を表中「Ｂ」として表記した。評価結果を表３及び表４に示す。【０１６３】
【表１】
2014175397.tif 000008
【０１６４】
【表２】
2014175397.tif 000009
【０１６５】
【表３】
2014175397.tif 000010
【０１６６】
【表４】
2014175397.tif 000011
【０１６７】
以下、表１〜表４に示す結果について詳しく説明する。【０１６８】
実施例Ａ１〜Ａ１３の結果から、ＣＭＰ用研磨液中において負のゼータ電位を有する研磨粒子と、特定の酸成分と、酸化剤と、水とを含有し、且つ、ｐＨが７．０未満であるＣＭＰ用研磨液を用いることにより、ルテニウム系金属の研磨速度が向上することがわかる。【０１６９】
特に、実施例Ａ１〜Ａ３によると、ＣＭＰ用研磨液中において負のゼータ電位を有する研磨粒子の含有量が多いほどルテニウムの研磨速度が速いことがわかる。【０１７０】
実施例Ａ３〜Ａ６によると、酸成分の含有量とルテニウムの研磨速度に相関があることがわかる。実施例Ａ３〜Ａ６の比較では、リン酸を１．７質量％含むＣＭＰ用研磨液において、ルテニウムの研磨速度が極大を示した。【０１７１】
実施例Ａ７によると、酸成分の種類を変更しても、良好なルテニウムの研磨速度が得られることがわかる。【０１７２】
実施例Ａ９〜Ａ１３によると、トリアゾール系化合物を用いる（特に、１，２，４−トリアゾールと５−メチル（−１Ｈ−）ベンゾトリアゾールを併用する）ことにより、ルテニウムの研磨速度が顕著に向上することがわかる。【０１７３】
実施例Ａ３、Ａ８、Ａ１０〜Ａ１３によると、ｐＨが１．５〜４．０の時、ルテニウムの研磨速度が最大となることがわかる。【０１７４】
実施例Ｂ１〜Ｂ３は、防食剤として５−メチル（−１Ｈ−）ベンゾトリアゾール及び１，２，４−トリアゾールを研磨液が含有する場合のルテニウムの研磨速度及びガルバニック腐食の評価結果を示す。この結果から、腐食電位差が小さいことにより、ルテニウムの研磨速度を高く維持したまま、配線金属のガルバニック腐食を抑制できることがわかる。【０１７５】
実施例Ｂ４、Ｂ５は、防食剤として５−メチル（−１Ｈ−）ベンゾトリアゾールのみを研磨液が含有する場合のルテニウムの研磨速度及びガルバニック腐食の評価結果を示す。５−メチル（−１Ｈ−）ベンゾトリアゾールのみを研磨液が含有する場合についても、腐食電位差が小さいことにより、ルテニウムの研磨速度を高く維持したまま、配線金属のガルバニック腐食を抑制できることがわかる。【０１７６】
実施例Ｂ６、Ｂ７の結果から、防食剤としてベンゾトリアゾールを用いた場合についても、ルテニウムの研磨速度を高く維持したまま、配線金属のガルバニック腐食を抑制できることがわかる。【０１７７】
実施例Ｂ８〜Ｂ１１の研磨液は、実施例Ｂ１〜Ｂ４の研磨液が添加剤としてテトラフェニルホスホニウムブロミドを更に含有する組成を有している。このような添加剤を研磨液が含有することにより、ルテニウムの研磨速度を更に速くすることができると共に、配線金属のガルバニック腐食を抑制できることがわかる。【０１７８】
実施例Ｂ１２の結果から、酸成分として硝酸を用いた場合についても、ルテニウムの研磨速度を高く維持したまま、配線金属のガルバニック腐食を抑制できることがわかる。【０１７９】
実施例Ｂ１３、Ｂ１４では、ガルバニック腐食が生じるものの、ルテニウム系金属の研磨速度が高いことがわかる。【０１８０】
実施例Ｃ１〜Ｃ１０の結果から、本願所定の様々な酸成分を用いることにより、ルテニウムの研磨速度を高く維持したまま、配線金属のガルバニック腐食を抑制できることがわかる。【０１８１】
比較例Ａ３及び比較例Ｂ１の結果から、ｐＨが７．０であることにより、ルテニウムの研磨速度が低下してしまうことがわかる。比較例Ａ１、Ａ５〜Ａ７及び比較例Ｂ２の結果から、研磨粒子のゼータ電位が正であることにより、ルテニウムの研磨速度が低下してしまうことがわかる。比較例Ａ２、Ａ７及び比較例Ｃ１〜Ｃ３の結果から、本願所定の酸成分を用いていないことにより、ルテニウムの研磨速度が低下してしまうことがわかる。比較例Ａ４の結果から、酸化剤を用いていないことにより、ルテニウムの研磨速度が低下してしまうことがわかる。【０１８２】
前記の結果から、すべての実施例において、ルテニウム系金属の研磨速度が向上することがわかる。また、実施例Ｂ１〜Ｂ１２及び実施例Ｃ１〜Ｃ１０において、ルテニウム系金属の研磨速度を高く維持したまま、配線金属のガルバニック腐食を抑制できることが確認される。
【産業上の利用可能性】
【０１８３】
本発明によれば、従来のＣＭＰ用研磨液を用いた場合と比較してルテニウム系金属の研磨速度を向上させることができる。また、本発明の一実施形態によれば、従来のＣＭＰ用研磨液を用いた場合と比較して、ルテニウム系金属の研磨速度を向上させることができると共に配線金属のガルバニック腐食を抑制できるＣＭＰ用研磨液、及び、これを用いた研磨方法を提供することもできる。
【符号の説明】
【０１８４】
１，１１…絶縁材料、２…溝部（凹部）、３，１４…配線金属、４，１２…バリア金属、５，１５…シード層、６…金属（バリア金属又はシード層）、７…空孔（ボイド）、１３…ルテニウム系金属。
【図１】
2014175397.tif 000014
【図２】
2014175397.tif 000015
【図３】
2014175397.tif 000016
【図４】
2014175397.tif 000017
【図５】
2014175397.tif 000018
【図６】
2014175397.tif 000019
【国際調査報告】
2014175397.tif 000020
2014175397.tif 000021
2014175397.tif 000022
2014175397.tif 000023